"50未満の繊維体積割合を有するプリプレグであって、主として、A少なくとも1種の、炭素繊維からなる繊維状の支持体と、Bマトリクス材料としての、少なくとも1種の反応性のもしくは高反応性の透明なポリウレタン組成物と、から構成される前記プリプレグであって、前記ポリウレタン組成物が、主として、バインダーbとしての、イソシアネートに対して反応性の官能基を有するポリマーと、硬化剤aとしての、内部ブロック化されたおよび/またはブロック化剤でブロック化された脂肪族の、脂環式のおよび/または環式脂肪族のジイソシアネートもしくはポリイソシアネートとからの混合物を含有する前記プリプレグ。請求項1に記載のプリプレグであって、前記マトリクス材料Bが、少なくとも40°CのTgを有する前記プリプレグ。請求項1または2に記載のプリプレグであって、前記プリプレグが、使用される支持体Aの炭素繊維の視認できる構造を有する表面を有することを特徴とする前記プリプレグ。請求項1から3までのいずれか1項に記載のプリプレグであって、前記繊維体積割合が、<50、好ましくは<40、特に好ましくは<35であることを特徴とする前記プリプレグ。請求項1から4までのいずれか1項に記載のプリプレグであって、支持体として、炭素繊維からなる織布および不織布が含まれていることを特徴とする前記プリプレグ。請求項1から5までのいずれか1項に記載のプリプレグであって、ヒドロキシル基、アミノ基およびチオール基を有するポリマーb、特に20~500mgKOH/gのOH価および250~6000g/molの平均モル質量を有する、ポリエステル、ポリエーテル、ポリアクリレート、ポリカーボネートおよびポリウレタンが使用されることを特徴とする前記プリプレグ。請求項1から6までのいずれか1項に記載のプリプレグであって、イソホロンジイソシアネートIPDI、ヘキサメチレンジイソシアネートHDI、ジイソシアナトジシクロヘキシルメタンH12MDI、2-メチルペンタンジイソシアネートMPDI、2,2,4-トリメチルヘキサメチレンジイソシアネート/2,4,4-トリメチルヘキサメチレンジイソシアネートTMDIおよび/またはノルボルナンジイソシアネートNBDI、特にIPDI、HDI、TMDIおよび/またはH12MDIイソシアヌレートも使用可能であるから選択されるジイソシアネートもしくはポリイソシアネートが、成分aのための出発化合物として使用されることを特徴とする前記プリプレグ。請求項1から7までのいずれか1項に記載のプリプレグであって、アセト酢酸エチルエステル、ジイソプロピルアミン、メチルエチルケトキシム、マロン酸ジエチルエステル、ε-カプロラクタム、1,2,4-トリアゾール、フェノールもしくは置換フェノールおよび/または3,5-ジメチルピラゾールから選択される外部ブロック化剤が、成分aのブロック化のために使用されることを特徴とする前記プリプレグ。請求項1から8までのいずれか1項に記載のプリプレグであって、イソシアヌレート基およびε-カプロラクタムでブロック化されたイソシアネート構造を有するIPDI付加物が、成分aとして使用されることを特徴とする前記プリプレグ。請求項1から9までのいずれか1項に記載のプリプレグであって、前記反応性のポリウレタン組成物Bが、付加的な触媒を、好ましくはジブチルスズジラウレート、亜鉛オクトエート、ビスマスネオデカノエートおよび/または第三級アミンを、有利には1,4-ジアザビシクロ[2.2.2]オクタンを、0.001~1質量の量で含有することを特徴とする前記プリプレグ。請求項1から10までのいずれか1項に記載のプリプレグであって、少なくとも1種の反応性のウレットジオン基を有するポリウレタン組成物Bからなるマトリクス材料が使用され、前記組成物が、主として、a少なくとも1種のウレットジオン基を有する硬化剤であって、脂肪族の、環式脂肪族のもしくは脂環式のウレットジオン基を含むポリイソシアネートとヒドロキシル基を有する化合物とからの重付加化合物を基礎とする硬化剤と、その際、該硬化剤は、40°Cを下回ると固体形で存在し、かつ125°Cを上回ると液体形で存在し、5質量未満の遊離NCO含量を有し、かつ3~25質量のウレットジオン含量を有する、b少なくとも1種のヒドロキシル基を有するポリマーであって、40°Cを下回ると固体形で存在し、かつ125°Cを上回ると液体形で存在し、かつ20~200mgKOH/gのOH価を有するポリマーと、c任意に、少なくとも1種の触媒と、d任意に、ポリウレタン化学から公知の助剤および添加剤と、を含有し、こうして両方の成分aおよびbは、成分bのあらゆるヒドロキシル基に対して0.3~1個の、好ましくは0.45~0.55個の、成分aのウレットジオン基が割り当てられる比率で存在する前記プリプレグ。請求項1から9までのいずれか1項に記載のプリプレグであって、マトリクス材料としての、少なくとも1種の高反応性の粉末状のウレットジオン基を有するポリウレタン組成物Bが使用され、前記組成物は、主として、a少なくとも1種のウレットジオン基を有する硬化剤であって、脂肪族の、環式脂肪族のまたは脂環式のウレットジオン基を有するジイソシアネートもしくはポリイソシアネートを基礎とする硬化剤と、b任意に、NCO基に対して反応性の官能基を有する少なくとも1種のポリマーと、c対イオンとしてのハロゲンイオン、水酸化物イオン、アルコレートイオンまたは有機もしくは無機の酸アニオンを有する第四級アンモニウム塩および/または第四級ホスホニウム塩から選択される少なくとも1種の触媒0.1~5質量と、d以下のd1少なくとも1種のエポキシド、および/またはd2少なくとも1種の金属アセチルアセトネートおよび/または第四級アンモニウムアセチルアセトネートおよび/または第四級ホスホニウムアセチルアセトネートから選択される少なくとも1種の助触媒0.1~5質量と、e任意に、ポリウレタン化学から公知の助剤および添加剤と、を含有する前記プリプレグ。請求項1から9または12のいずれか1項に記載のプリプレグであって、マトリクス材料としての、少なくとも1種の高反応性の粉末状のウレットジオン基を有するポリウレタン組成物Bが使用され、前記組成物は、主として、a少なくとも1種のウレットジオン基を有する硬化剤であって、脂肪族の、環式脂肪族のもしくは脂環式のウレットジオン基を含むポリイソシアネートとヒドロキシル基を有する化合物とからの重付加化合物を基礎とする硬化剤と、その際、該硬化剤は、40°Cを下回ると固体形で存在し、かつ125°Cを上回ると液体形で存在し、かつ5質量未満の遊離NCO含量を有し、かつ3~25質量のウレットジオン含量を有する、b少なくとも1種のヒドロキシル基を有するポリマーであって、40°Cを下回ると固体形で存在し、かつ125°Cを上回ると液体形で存在し、かつ20~200mgKOH/gのOH価を有するポリマーと、c対イオンとしてのハロゲンイオン、水酸化物イオン、アルコレートイオンまたは有機もしくは無機の酸アニオンを有する第四級アンモニウム塩および/または第四級ホスホニウム塩から選択される少なくとも1種の触媒0.1~5質量と、d以下のd1少なくとも1種のエポキシド、および/またはd2少なくとも1種の金属アセチルアセトネートおよび/または第四級アンモニウムアセチルアセトネートおよび/または第四級ホスホニウムアセチルアセトネートから選択される少なくとも1種の助触媒0.1~5質量と、e任意に、ポリウレタン化学から公知の助剤および添加剤と、を含有し、こうして両方の成分aおよびbは、成分bのあらゆるヒドロキシル基に対して0.3~1個の、好ましくは0.6~0.9個の、成分aのウレットジオン基が割り当てられる比率で存在する前記プリプレグ。請求項1から13までのいずれか1項に記載のプリプレグを、特に炭素繊維からなる繊維状の支持体を有するプリプレグを、複合材の製造のために用いる使用。請求項1から14までのいずれか1項に記載のプリプレグの、複合材製造のための、ボート構造および船舶構造における、航空機および宇宙船技術における、自動車構造における、二輪車、好ましくは自動二輪車および自転車のための、自動車分野、建築、医療技術、スポーツ、電気産業および電子産業、エネルギー生成プラントにおける、例えば風力発電所での回転翼のための使用。請求項1から13までのいずれか1項に記載の、50未満の繊維体積割合を有する複合部材。請求項1から13までのいずれか1項に記載の複合部材であって、前記製造される複合部材が、使用される繊維状の支持体Aの視認できる構造を有する表面を有する前記複合部材。"